(57)【要約】【課題】通常の大気環境や多少の塩分を含む没水環境などの腐食環境において、優れた耐孔食性と高強度等を確保可能なオーステナイト系ステンレス厚鋼板の製造方法を提供する。【解決手段】特定の成分組成を有する鋼素材を、１１００〜１２５０℃に加熱する加熱工程と、前記加熱工程で加熱された鋼素材を、圧延終了温度が８００〜９００℃、累積圧下率が３０％以上の条件で熱間圧延する熱間圧延工程と、前記熱間圧延工程で得られた熱延板を、冷却停止温度が５００℃以下、冷却速度が３℃／ｓ以上の条件で冷却する冷却工程と、を有することを特徴とする高強度オーステナイト系ステンレス厚鋼板の製造方法とする。【選択図】なし【特許請求の範囲】
【請求項１】
質量％で、Ｃ：０．０３０〜０．０８０％、Ｓｉ：０．２０〜１．００％、Ｍｎ：０．２０〜１．３０％、Ｐ：０．０４５％以下、Ｓ：０．０２０％以下、Ｎｉ：７．００〜１０．５０％、Ｃｒ：１８．００〜２０．００％、Ｎ：０．１０〜０．２０％、Ｏ：０．０１０％以下、Ｎｂ：０．００５％以下を含有し、残部がＦｅおよび不可避的不純物からなる鋼素材を、１１００〜１２５０℃に加熱する加熱工程と、
前記加熱工程で加熱された鋼素材を、圧延終了温度が８００〜９００℃、累積圧下率が３０％以上の条件で熱間圧延する熱間圧延工程と、
前記熱間圧延工程で得られた熱延板を、冷却停止温度が５００℃以下、冷却速度が３℃／ｓ以上の条件で冷却する冷却工程と、を有することを特徴とする高強度オーステナイト系ステンレス厚鋼板の製造方法。
【発明の詳細な説明】
【技術分野】
【０００１】
本発明は、鋼構造物部材、特に水門やダム等のレール材などの耐食性（耐孔食性）と高強度・硬度（高強度等）が必要な部材に適用可能な耐孔食性に優れた高強度オーステナイト系ステンレス厚鋼板の製造方法に関する。
【背景技術】
【０００２】
ステンレス鋼は、その金属組織から、ＳＵＳ４１０（１３Ｃｒ）に代表されるマルテンサイト系ステンレス鋼、ＳＵＳ４３０（１８Ｃｒ）に代表されるフェライト系ステンレス鋼、ＳＵＳ３０４（１８Ｃｒ−８Ｎｉ）に代表されるオーステナイト系ステンレス鋼、ＳＵＳ６３０（１７Ｃｒ−４Ｎｉ−４Ｃｕ−Ｎｂ）に代表される析出硬化型ステンレス鋼などに大別される。
【０００３】
このような各種ステンレス鋼の中で、オーステナイト系ステンレス鋼は、一般的な腐食環境での耐食性、特に耐孔食性に優れる。そして、耐食性、特に耐孔食性の観点から、オーステナイト系ステンレス鋼の中でも、ＳＵＳ３０４（１８Ｃｒ−８Ｎｉ）やＳＵＳ３１６（１８Ｃｒ−１０Ｎｉ−２Ｍｏ）が多く使用される。
【０００４】
ところで、Ｍｏは高価な金属元素であることから、耐孔食性を厳しく要求されない環境では、ＳＵＳ３０４が用いられることが多い。ＳＵＳ３０４の中には、耐孔食性や強度をより向上させるために、Ｎ量を高めたＳＵＳ３０４Ｎ１（１８Ｃｒ−８Ｎｉ−０．１５Ｎ）やＳＵＳ３０４Ｎ２（１８Ｃｒ−８Ｎｉ−０．２５Ｎ−０．１Ｎｂ）などの種類がある。
【０００５】
本発明が想定する水門等の用途で使用される部品には、耐孔食性と高強度が求められる。そこで、この用途で使用される部品の素材となる鋼板は、ＳＵＳ３０４Ｎ２に対して、強度を高めるために圧延を行った後に、耐孔食性を高めるために溶体化処理（処理温度は１１５０℃程度）を行って製造される。
【０００６】
しかしながら、ＳＵＳ３０４Ｎ２はＮ含有量が高い素材であることから、熱間加工性に劣る。そのため、ＳＵＳ３０４Ｎ２を用いる技術は、表面割れなどが生じやすいため製造性が悪く、製造時の歩留りが非常に低いという課題がある。
【０００７】
上記の通り、ＳＵＳ３０４Ｎ２等のオーステナイト系ステンレス鋼においては、組織の均一化と炭化物や金属間化合物などの固溶による耐食性の向上を目的とした溶体化処理が施される。しかし、このような溶体化処理を施してなる素材は強度が低い傾向にあるという問題がある。その対策として、加工熱処理（ＴＭＣＰ）を適用する技術が提案されている。
【０００８】
特許文献１には、主成分として、質量％で、Ｃ：０．０３％以下、Ｃｒ：１６〜２０％、Ｎｉ：７〜１５％、Ｎ：０．０８％以下、Ｍｏ：３．０％以下を含む鋼素材を、１１５０℃〜１３００℃の条件で熱処理し、熱処理後の鋼素材を、９００〜９５０℃の範囲の累積圧下率が２０〜４５％の条件で圧延するオーステナイト系ステンレス鋼厚板の製造方法が開示されている。
【０００９】
特許文献２には、主成分として、質量％で、Ｃ：０．０５％以下、Ｎ：０．１５〜０．３０％、Ｎｉ：７〜１１％、Ｃｒ：１８〜２０％、Ｎｂ：０．０１〜０．２５％を含む鋼素材を加工熱処理する高強度オーステナイト系ステンレス鋼圧延材の製造方法が開示されている。
【００１０】
特許文献３には、主成分として、質量％で、Ｃ：０．０４０％以下、Ｃｒ：１６〜２０％、Ｎｉ：７〜１５％、Ｎ：０．２５％以下、Ｔｉ：０．００３〜０．０２０％を含む鋼素材を１１５０〜１３００℃に加熱し、加熱後の鋼素材を、９００〜７００℃の温度域での累積圧下率が５〜３０％の条件で圧延し、圧延後の熱延板を放冷する高強度オーステナイトステンレス鋼板の製造方法が開示されている。
【００１１】
特許文献４には、式Ｆ１＝Ｓ＋（（Ｐ＋Ｓｎ）／２）＋（（Ａｓ＋Ｚｎ＋Ｐｂ＋Ｓｂ）／５）、式Ｆ２＝Ｎｂ＋Ｔａ＋Ｚｒ＋Ｈｆ＋２Ｔｉ＋（Ｖ／１０）が０．０５≦Ｆ２≦１．７−９×Ｆ１を満足、特許文献５には、式Ｐ１＝Ｓ＋（（Ｐ＋Ｓｎ）／２）＋（（Ａｓ＋Ｚｎ＋Ｐｂ＋Ｓｂ）／５）、式Ｐ２＝Ｎｂ＋２（Ｖ＋Ｔｉ）が０．２≦Ｐ２≦１．７−１０×Ｐ１を満足することを特徴とするオーステナイト系ステンレス鋼が開示されている。なお、上記特許文献４、５に記載の式における元素記号は各元素の含有量を意味する。
【００１２】
特許文献６には、質量％で、Ｓｉ：０．０３〜３．０％、Ａｌ：０．０１％以下、Ｏ：０．００１〜０．００５％を含有する高強度準安定オーステナイト系ステンレス鋼が開示されている。
【００１３】
特許文献７〜９には、オーステナイト系ステンレス鋼を熱間圧延で高強度化する製造方法が開示されている。
【先行技術文献】
【特許文献】
【００１４】
【特許文献１】特開平８−７３９３６号公報
【特許文献２】特開平９−４９０１５号公報
【特許文献３】特開平８−１０４９２０号公報
【特許文献４】特表２００９−４４８０２号公報
【特許文献５】特表２００９−４４７９６号公報
【特許文献６】特開２００１−２６２２８１号公報
【特許文献７】特開昭６０−１９７８１７号公報
【特許文献８】特開昭６０−２６６１９号公報
【特許文献９】特開昭６１−２７２３１７号公報
【発明の概要】
【発明が解決しようとする課題】
【００１５】
特許文献１では、高強度を得るためにオーステナイト系ステンレス鋼厚板に加工熱処理を適用している。特許文献１では、Ｃ含有量が０．０３％以下、Ｎ含有量が０．０８％以下と低く、固溶Ｃや固溶Ｎによる強度上昇が十分とはいえない。また、特許文献１では、圧延終了温度が９００℃以上であるために、ある程度の転位強化効果は得られるが、その効果はまだ不十分である。
【００１６】
特許文献２では、Ｎ含有量が０．１５〜０．３０％であるオーステナイト系ステンレス鋼を、さらに加工熱処理している。このため、特許文献２では、固溶Ｎによる固溶強化と加工熱処理による転位強度によって強度上昇が見込める。しかし、Ｎｂ含有量が０．０１〜０．２５％であるため、後述するように耐孔食性に劣るという問題がある。
【００１７】
特許文献３では、高強度化のために、Ｎ含有量が０．２５％以下であるオーステナイトステンレス鋼板を、９００〜７００の温度範囲で圧延を終了させる加工熱処理を行っている。しかし、その温度域での累積圧下率が５〜３０％と低いため、十分な転位強化効果が得られない問題がある。また、特許文献３では、圧延後に放冷を行っているために、Ｃｒ炭化物などの析出物が生成し、耐孔食性の劣化に繋がる。
【００１８】
特許文献４と特許文献５は、耐食性を向上させるために、Ｃを固定化させることが可能なＮｂ、Ｖ、Ｔｉ等を一定量以上必要としている。しかし、後述するようにＮｂＣは孔食の起点となり耐孔食性を劣化させるという問題がある。
【００１９】
特許文献６に記載の技術は、バネ等に用いられる線材に関する。特許文献６では、冷間圧延後の強度を上昇させるために準安定なオーステナイト系ステンレスとしている。また、特許文献６は、冷間圧延後の強度がＴＳ（引張強度）で１８００ＭＰａと高い。引張強度を含めた多くの特性は他の特性に影響を与え、これらの特性の調和で全体の性質が決まることを考慮すると、ＴＳが１８００ＭＰａの鋼と本願発明で想定するＴＳが７００〜９００ＭＰａ程度の鋼とは、鋼の種類が異なるといえる。
【００２０】
特許文献７と特許文献８は、加工熱処理によって高強度化を達成可能である。しかし、特許文献７、特許文献８に記載の発明では、耐孔食性について考慮されていない。
【００２１】
特許文献９でも、特許文献７及び８と同様に耐孔食性について考慮されていない。さらに、特許文献９では、再結晶域での圧延によって強度を向上させることが検討されているため、特許文献９に記載の技術は、未再結晶域での圧延による転位強化効果を狙ったものではない。
【００２２】
本発明は、通常の大気環境や多少の塩分を含む没水環境などの腐食環境において、優れた耐孔食性と高強度等を確保可能なオーステナイト系ステンレス厚鋼板の製造方法を提供することを目的とする。
【課題を解決するための手段】
【００２３】
本発明者らは上記課題を解決するために鋭意研究を重ね、以下の知見を得た。
【００２４】
１．製造性、歩留りに悪影響を与えない程度に、固溶Ｃと固溶Ｎによる固溶強化効果が得られるＣ量含有とＮ含有量を見極めて、目標の高強度が得られる成分の適正範囲を見出した。
【００２５】
２．従来、Ｃｒ炭化物生成によって生じる鋭敏化を抑制するために、Ｎｂを添加して、ＣをＮｂ炭化物として固定化させて耐食性を向上させることがよく行われている。しかし、Ｎｂ炭化物が孔食の起点となることで、耐食性を劣化させることを見出した。そのため、Ｎｂ含有量を極力減らし、さらに耐孔食性を向上させるために、製造性とのバランスを考えたＮ含有量の適正範囲を見出した。
【００２６】
３．高強度化を達成するためには、圧延終了温度を低温化させることが望ましいが、８００℃未満まで低温化させると耐孔食性が劣化することを見出した。その耐孔食性劣化メカニズムは詳細には不明であるが、おそらく、歪がある一定以上蓄積されることで、孔食の起点が増えるものと考えられる。
【００２７】
４．上述したように、圧延終了温度の低温化には限界があるので、さらなる高強度化を達成させるために、累積圧下率を３０％以上に増加させて、転位強化効果を活用することで目標強度が得られることを見出した。
【００２８】
以上の知見に基づき、さらに検討を重ねた結果、適正な合金成分と適正な加工熱処理条件での圧延とを組み合わせることで、上記課題を解決できることを見出し、本発明を完成するに至った。より具体的には、本発明は以下のものを提供する。
【００２９】
［１］質量％で、Ｃ：０．０３０〜０．０８０％、Ｓｉ：０．２０〜１．００％、Ｍｎ：０．２０〜１．３０％、Ｐ：０．０４５％以下、Ｓ：０．０２０％以下、Ｎｉ：７．００〜１０．５０％、Ｃｒ：１８．００〜２０．００％、Ｎ：０．１０〜０．２０％、Ｏ：０．０１０％以下、Ｎｂ：０．００５％以下を含有し、残部がＦｅおよび不可避的不純物からなる鋼素材を、１１００〜１２５０℃に加熱する加熱工程と、前記加熱工程で加熱された鋼素材を、圧延終了温度が８００〜９００℃、累積圧下率が３０％以上の条件で熱間圧延する熱間圧延工程と、前記熱間圧延工程で得られた熱延板を、冷却停止温度が５００℃以下、冷却速度が３℃／ｓ以上の条件で冷却する冷却工程と、を有することを特徴とする高強度オーステナイト系ステンレス厚鋼板の製造方法。
【発明の効果】
【００３０】
本発明によれば、通常の大気環境や多少の塩分を含む没水環境などの腐食環境において、優れた耐孔食性と高強度等を有するオーステナイト系ステンレス厚鋼板を得ることができ、産業上きわめて有用である。
【発明を実施するための形態】
【００３１】
以下、本発明の実施形態について説明する。なお、本発明は以下の実施形態に限定されない。
【００３２】
鋼素材の成分組成
本発明の製造方法で原料として用いる鋼素材は、質量％で、Ｃ：０．０３０〜０．０８０％、Ｓｉ：０．２０〜１．００％、Ｍｎ：０．２０〜１．３０％、Ｐ：０．０４５％以下、Ｓ：０．０２０％以下、Ｎｉ：７．００〜１０．５０％、Ｃｒ：１８．００〜２０．００％、Ｎ：０．１０〜０．２０％、Ｏ：０．０１０％以下、Ｎｂ：０．００５％以下を含有し、残部がＦｅおよび不可避的不純物からなる。以下、鋼素材の成分組成について説明する。以下の説明において含有量を表す「％」は「質量％」を意味する。なお、鋼素材の成分組成が、製造物である厚鋼板の成分組成となる。
【００３３】
Ｃ：０．０３０〜０．０８０％
Ｃは固溶強化効果によって強度を向上させる成分である。Ｃ含有量が０．０３０％未満であると一般構造用鋼として十分な強度が得られない。このため、Ｃ含有量は０．０３０％以上とする。一方、Ｃは圧延中の熱履歴でＣｒ炭化物として析出し、耐食性を阻害する。このため、Ｃ含有量を０．０８０％以下とする。好ましいＣ含有量は、０．０４０〜０．０７０％である。
【００３４】
Ｓｉ：０．２０〜１．００％
Ｓｉは強度確保、脱酸に有効な成分である。この効果を得るためにＳｉ含有量を０．２０％以上とする。しかしながら、Ｓｉ含有量が１．００％を超えると非金属介在物としてＳｉが残存し、耐孔食性が劣化し、また、熱間加工性も劣化する。そこで、Ｓｉ含有量は０．２０〜１．００％の範囲とする。好ましくは、０．３０〜０．７０％の範囲とし、さらに好ましくは、０．４０〜０．６０％の範囲とする。
【００３５】
Ｍｎ：０．２０〜１．３０％
Ｍｎも強度確保、脱酸に有効な成分である。この効果を得るためにＭｎ含有量を０．２０％以上とする。しかしながら、Ｍｎ含有量が１．３０％を超えると、ＭｎＳといった非金属介在物が残存し、耐孔食性が著しく劣化し、また熱間加工性も劣化する。そのため、Ｍｎ含有量は０．２０〜１．３０％の範囲とする。好ましくは、０．５０〜１．２０％の範囲とする。さらに好ましくは、０．７０〜１．１５％の範囲とする。
【００３６】
Ｐ：０．０４５％以下
Ｐは不純物元素であり、粒界に偏析し、耐食性を劣化させる元素である。したがって、Ｐ含有量は０．０４５％以下とする。好ましくは、０．０３０％以下とする。しかし、Ｐ含有量を極端に低減することは精錬費用の大幅な上昇につながる。そこで、Ｐ含有量は０．０１０％以上が好ましい。よって、好ましいＰ含有量は、０．０１０〜０．０４５％の範囲である。
【００３７】
Ｓ：０．０２０％以下
ＳはＰと同様で不純物元素である。Ｓの含有は、ＭｎＳといった非金属介在物を析出させて、耐孔食性を劣化させる。したがって、Ｓ含有量は０．０２０％以下とする。好ましくは、０．０１５％以下とする。しかし、Ｓ含有量を極端に低減することは精錬費用の大幅な上昇につながる。そこで、Ｓ含有量は０．００１％以上が好ましい。よって、好ましいＳ含有量は、０．００１〜０．０１５％の範囲である。
【００３８】
Ｎｉ：７．００〜１０．５０％
Ｎｉはオーステナイト系ステンレス鋼の主要元素であり、耐孔食性を向上させる元素である。Ｎｉの含有により、後述するＣｒによって形成される酸化皮膜（不動態皮膜）の密着性が増し、ＣｒとＮｉとの複合添加によって耐孔食性が向上する。しかし、Ｎｉは高価な元素であるため、耐孔食性能と価格のバランスを考慮して、Ｎｉ含有量は、７．００〜１０．５０％の範囲とする。好ましくは、９．００〜１０．００％の範囲である。
【００３９】
Ｃｒ：１８．００〜２０．００％
Ｃｒは、金属の表面に保護性の高い酸化皮膜（不動態皮膜）を形成し、耐孔食性を向上させる元素である。しかし、Ｃｒは高価な元素であるため、耐孔食性能と価格のバランスを考慮する必要がある。そこで、Ｃｒ含有量は１８．００〜２０．００％の範囲とする。好ましくは、１８．５０〜１９．５０％の範囲である。
【００４０】
Ｎ：０．１０〜０．２０％
Ｎは、Ｃと同様で固溶強化によって強度を向上させる有効な成分である。また、Ｎは耐孔食性を向上させるにも有効な成分である。これらの効果を得るために、Ｎ含有量を０．１０％以上とする。一方、Ｎ含有量が０．２０％を超えると、熱間加工性を劣化させ、製造性が低下する。このため、Ｎ含有量を０．１０〜０．２０％に限定した。好ましくは、０．１３％〜０．１８％の範囲である。
【００４１】
Ｏ：０．０１０％以下
Ｏは、非金属介在物の代表である酸化物を生成し、耐孔食性を劣化させる。このため、Ｏ含有量を０．０１０％以下とする必要がある。しかし、Ｏ含有量を極端に低減することは精錬費用の大幅な上昇につながる。そこで、Ｏ含有量は０．００１％以上が好ましい。また、好ましいＯ含有量は、０．００１〜０．００８％の範囲である。
【００４２】
Ｎｂ：０．００５％以下
Ｎｂは、耐食性を向上させる目的で添加される場合がある。しかし、ＮｂがＮｂ炭化物として析出すると、耐孔食性が劣化する。このため、Ｎｂ含有量を極力減らす必要がある。しかしながら、ステンレス鋼はスクラップを原料とすることが多く不可避的にＮｂを含有してしまう。そこで、Ｎｂ含有量を、十分な耐孔食性を確保可能な０．００５％以下に限定した。
【００４３】
以上が本発明の基本成分組成で、残部Ｆｅおよび不可避的不純物である。
【００４４】
続いて、本発明の製造方法について説明する。以下の説明において、加熱温度、圧延終了温度、冷却停止温度などの温度は厚鋼板の平均温度とする。平均温度は、スラブもしくは厚鋼板の表面温度より、板厚、熱伝導率のパラメータを考慮して、計算により求めたものとする。
【００４５】
本発明の製造方法は、加熱工程と、熱間圧延工程と、冷却工程と、を有する。以下、各工程について説明する。
【００４６】
加熱工程
加熱工程とは、上記成分組成を有する鋼素材を、１１００〜１２５０℃に加熱する工程である。
【００４７】
加熱温度が１１００℃未満であると、溶製過程で生成・析出した炭化物や金属間化合物が溶け残り、耐孔食性が劣化する。このため、加熱温度を１１００℃以上とした。また、加熱温度が１２５０℃を超えて加熱を行うと、操業負荷が大きく、また、異常に生成する酸化スケールにより鋼板表面疵や模様が生じる。このため、加熱温度は１１００〜１２５０℃の範囲とした。好ましくは、１１５０〜１２００℃の範囲である。
【００４８】
なお、上記鋼素材の製造方法は特に限定されない。例えば、上述した成分組成を有する鋼を、転炉、電気炉等の溶製手段で常法により溶製し、連続鋳造法または造塊〜分塊法で常法によりスラブ等の鋼素材とする方法が挙げられる。溶製方法、鋳造方法については上記した方法に限定されるものではない。
【００４９】
熱間圧延工程
熱間圧延工程とは、上記加熱工程で加熱された鋼素材を、圧延終了温度が８００〜９００℃、累積圧下率が３０％以上の条件で熱間圧延する工程である。
【００５０】
圧延終了温度が低温になるほど、強度が向上する。一方、圧延終了温度が低すぎると、耐孔食性の劣化が生じる。そこで、圧延終了温度は８００〜９００℃の範囲とする。
【００５１】
本発明において、約９５０℃未満の未再結晶域での圧延による転位強化効果は、強度を向上させるために重要である。累積圧下率が３０％未満であると、所定の強度が得られないため、本発明では３０％以上とした。但し、未再結晶域の低温域では熱間変形抵抗が高いため、累積圧下率を大きくとると操業負荷に繋がる。このため、好ましい累積圧下率は、３０〜７０％の範囲である。
【００５２】
冷却工程
冷却工程とは、熱間圧延工程で得られた熱延板を、冷却停止温度が５００℃以下、冷却速度が３℃／ｓ以上の条件で冷却する工程である。
【００５３】
上記成分組成では、熱延板が５００を超え９００℃の範囲（析出温度範囲）に長時間保持されると、熱延板にＣｒ炭化物が析出し、熱延板の耐孔食性が劣化する。そこで、冷却停止温度を５００℃以下にする必要がある。冷却方法は特に限定されないが、上記析出温度範囲においては水冷などの手法で加速冷却することが望ましい。具体的には、冷却速度を３℃／ｓ以上とすることで、その析出を低減することができる。
【００５４】
厚鋼板
以上の方法で製造された厚鋼板は、強度、硬度、耐孔食性のいずれの点においても優れるため、水門やダム等のレール材等の用途に好ましく用いることができる。本発明において、厚鋼板の厚みは１０〜６０ｍｍである。
【００５５】
なお、強度を高めることで、硬度を高めることができる。
【実施例】
【００５６】
表１に示す成分組成の鋼を連続鋳造法により板厚１８０ｍｍのスラブとし、板厚３０ｍｍの厚鋼板を製造した。表２に製造条件を示す。
【００５７】
製造した厚鋼板の機械的性質を測定した。引張強度、耐力は、ＪＩＳ  Ｚ２２４１で定められている４号試験片を圧延方向に直角方向で板厚１／２ｔ位置で２本採取し、その平均値で評価した。なお、ｔは厚鋼板の厚みを意味する。
【００５８】
引張強度：６９０ＭＰａ以上８５０ＭＰａ以下、耐力：５００ＭＰａ以上のものを良好とした。
【００５９】
製造した厚鋼板の硬度の測定は、ＪＩＳ  Ｚ２２４３で定められているブリネル硬さ試験で行った。硬度の測定条件は、圧子直径：１０ｍｍ、試験力：３ｔｏｎ、試験力保持時間：１５秒とした。また、厚鋼板表面から板厚深さ２ｍｍまでを研削した面でブリネル硬さ試験を行った。硬度はＨＢＷで２１０ポイント以上を良好とした。
【００６０】
耐孔食性は、ＪＩＳ  Ｇ０５７８で定められている、塩化第二鉄腐食試験方法−試験方法（Ａ）で評価した。試験温度は３５℃とし、６％塩化第二鉄溶液に連続２４時間連続浸漬した後、付着している腐食生成物を除去し、洗浄・乾燥後に質量を測り、この洗浄・乾燥後質量と洗浄・乾燥前質量から得られた腐食減量から腐食速度を算出して、評価を行った。腐食速度が５．０ｇ／ｍ２・ｈ以下であれば耐孔食性が優れていると判断した。
【００６１】
引張強度、耐力、ブリネル硬さ（硬度）、塩化第二鉄腐食試験による耐孔食性を達成すれば、高強度、高耐力、高硬度、優れた耐孔食性であり、溶体化処理を行ったＳＵＳ３０４Ｎ２を超える性能を有しているといえる。
【００６２】
表３に表１の発明例の鋼Ｎｏ．Ａ１の鋼を表２の種々の製造条件で製造した厚鋼板の機械的性質と腐食試験結果を示す。表４に、表２の発明例のａ１条件で、表１の各鋼種から製造した厚鋼板の機械的性質と腐食試験結果を示す。実施例Ｎｏ．１〜６（表３）と実施例Ｎｏ．１３〜１５（表４）は本発明の目標を満足する機械的性質と耐孔食性を有していた。
【００６３】
【表１】
2016047952.tif 000002
【００６４】
【表２】
2016047952.tif 000003
【００６５】
【表３】
2016047952.tif 000004
【００６６】
【表４】
2016047952.tif 000005